본 발명 의 일 실시 예 에 따라 내부 전극 용 도전 성 페이스트 조성물 을 제조 하 고 , 이 를 이용 하 여 적층 세라믹 커패시터 를 제조 하 였 다 . 보다 구체 적 으로 , 니켈 분말 , 티탄산 바륨 ( BaTiO 3 ) 및 실리카 분말 을 혼합 하 여 도전 성 페이스트 를 제조 하 였 다 . 상기 니켈 분말 은 도전 성 페이스트 에 대하 여 50 중량 % 포함 하 였 고 , 세라믹 분말 인 티탄산 바륨 의 함량 및 실리카 분말 의 함량 은 하 기 표 1 에 기재 된 바 와 같 다 .